Brevet FR2955577A1 — publié le 20110729

Domaine technique L'invention concerne un nouveau produit réfractaire fondu et coulé à forte teneur en zircone. Etat de la technique Parmi les produits réfractaires, on distingue les produits fondus et coulés, bien connus pour la construction des fours de fusion du verre, et les produits frittés. A la différence des produits frittés, les produits fondus et coulés comportent le plus souvent une phase vitreuse intergranulaire reliant des grains cristallisés. Les problèmes posés par les produits frittés et par les produits fondus et coulés, et les solutions techniques adoptées pour les résoudre, sont donc généralement différents. Une composition mise au point pour fabriquer un produit fritté n'est donc pas a priori utilisable telle quelle pour fabriquer un produit fondu et coulé, et réciproquement. Les produits fondus et coulés, souvent appelés électrofondus, sont obtenus par fusion d'un mélange de matières premières appropriées dans un four à arc électrique ou par toute autre technique adaptée à ces produits. La matière en fusion est ensuite coulée dans un moule puis le produit obtenu subit un cycle de refroidissement contrôlé pour être amené à température ambiante sans fracturation. Cette opération est appelée « recuisson » par l'homme de l'art. Parmi les produits fondus et coulés, les produits électrofondus à forte teneur en zircone, c'est-à-dire comportant plus de 85 % en poids de zircone (ZrO2), sont réputés pour leur qualité de très grande résistance à la corrosion sans coloration du verre produit et sans génération de défauts; Classiquement, les produits fondus et coulés à forte teneur en zircone comportent également de l'oxyde de sodium (Na2O) pour éviter la formation de zircon à partir de la zircone et de la silice présentes dans le produit. La formation de zircon est en effet néfaste puisqu'elle s'accompagne d'une diminution de volume de l'ordre de 20 %, créant ainsi des contraintes mécaniques à l'origine de fissures. Le produit ER-1195 produit et commercialisé par Saint-Gobain SEFPRO et couvert par le brevet EP-B-403 387 est aujourd'hui largement utilisé dans les fours de fusion du verre. Sa composition chimique comprend environ 94 % de zircone, 4 à 5 de silice, environ 1 % d'alumine, 0,3 % d'oxyde de sodium et moins de 0,05 % en 1 poids de P205. Elle est typique des produits à forte teneur en zircone utilisés pour les fours verriers. FR 2 701 022 décrit des produits fondus et coulés à forte teneur en zircone qui contiennent 0,05 à 1,0 % en poids de P205 et 0,05 à 1,0 % en poids d'oxyde de bore B203. Ces produits présentent une résistivité électrique élevée. Cela permet avantageusement de stabiliser la consommation électrique lors de la fusion électrique du verre et surtout d'éviter tout problème de court circuit dans les produits réfractaires entraînant leur dégradation rapide. En effet, lors de la fusion électrique du verre une partie du courant électrique passe à travers les produits réfractaires. L'augmentation de la résistivité de ces produits réfractaires permet donc de réduire la quantité de courant électrique susceptible de les parcourir. WO 2009 027610 décrit des produits fondus et coulés à forte teneur en zircone présentant une résistivité électrique élevée en présence d'au moins un oxyde choisi parmi Nb205 et Ta205 pour des teneurs en silice comprises entre 6 et 12 %. WO 2007 099253 décrit des produits fondus et coulés à forte teneur en zircone présentant une résistivité électrique élevée en présence d'au moins un oxyde choisi parmi CrO3, Nb205, MoO3, Ta205 et W03. Ces produits contiennent moins de 1,5 % en poids de B203 pour des teneurs en alumine comprises entre 0,1 et 2,4 %. WO 2005 068393 décrit des produits fondus et coulés à forte teneur en zircone présentant une résistivité électrique élevée tout en minimisant les teneurs en BaO, SrO, MgO, CaO, P205, Na2O et K20. Ces produits contiennent 0,1 à 1,2 % en poids de B203 et entre 0,8 % et 2,5 % d'alumine. Ce document ne suggère par un ajout de Ta2O5 ou de B203. JP 63 285173 décrit des produits fondus et coulés à forte teneur en zircone présentant une bonne résistivité électrique et une résistance à la fissuration pour des teneurs en silice inférieures à 6,5 %. L'actuel développement de verres de très haute qualité, en particulier des verres pour écrans plats de type LCD, augmente les exigences pour les produits réfractaires des fours de fusion du verre. En particulier, il existe un besoin pour des produits réfractaires présentant une résistivité électrique améliorée tout en présentant une résistance à la corrosion par le verre. La présente invention vise à satisfaire ce besoin. Résumé de l'invention Plus particulièrement, l'invention concerne un produit réfractaire fondu et coulé comportant, en pourcentages massiques sur la base des oxydes et pour un total de 100 % des oxydes : ZrO2 + Hf2O : complément à 100 % ; 4,0 % Un produit réfractaire selon l'invention peut alors encore comporter une ou plusieurs des caractéristiques optionnelles suivantes : Le rapport AIB des teneurs massiques Al2O3 I B203 est inférieur ou égal à 1,60, de préférence inférieur à 1,50, de préférence inférieur à 1,30, voire inférieur à 1,20, voire inférieur à 1,10. Le rapport AIB des teneurs massiques AI2O3 I B2O3 est supérieur à 0,10, voire supérieur à 0,20, voire supérieur à 0,30. La teneur massique en ZrO2 + HfO2 est inférieure à 95,5%, voire inférieure à 95,0%, voire inférieure à 94,0% et/ou supérieure à 87,0%, supérieure à 90,0%, supérieure à 91,0%, voire supérieur à 92,0%. - La teneur massique de silice SiO2 est inférieure à 6,5 %, inférieure à 6,30/0, inférieure à 6,0 %. La teneur massique de silice SiO2 est supérieure à 4,2 %, voire supérieure à 4,5 %, voire supérieure à 4,8 %. 3 - La teneur massique d'alumine Al203 est inférieure à 0,7 °Ifl, inférieure à 0,6 %, voire inférieure à 0,55 %, voire inférieure à 0,5 %. - L'alumine Al203 n'est présente qu'à titre d'impuretés. La teneur massique AI203 est supérieure à 0,2 %, voire supérieure à 0,25 %. La teneur massique B203 est supérieure à 0,25 %, supérieure à 0,30 %, supérieure à 0,35 %, voire supérieure à 0,4 %. - La teneur massique B203 est inférieure à 1,2 %, voire inférieure à 1,0 %, voire inférieure à 0,80 %, inférieure à 0,7 %, inférieure à 0,6 %, voire inférieure à 0,55 %. - La teneur massique totale en Nb205 + Ta205 est supérieure à 0,4 %, de préférence supérieure à 0,5 %, de préférence supérieure à 0,6 % et/ou inférieure à 1,4 %, voire inférieure à 1,3 %, voire inférieure à 1,2 %. La teneur massique Ta205 est supérieure à 0,4 %, de préférence supérieure à 0,5 %, de préférence supérieure à 0,6 % et/ou inférieure à 1,4 %, voire inférieure à 1,3 %, voire inférieure à 1,2. - La teneur massique Nb205 est inférieure à 1,0 %, inférieure à 0,6 %, voire inférieure à 0,40 %. - Le rapport massique ZrO2 I (Nb205+Ta205) est supérieur à 50, supérieur à 80 et/ou inférieur à 200, inférieur à 150. - La teneur massique (Na2O+K20) est inférieure à 0,5 %, voire inférieure à 0,3 %, voire inférieure à 0,2 %, voire inférieure à 0,1 %, ou inférieure à 0,05 %. - La teneur massique P205 est inférieure à 0,05 %. - Les oxydes de fer et/ou de titane et/ou de calcium et/ou de strontium et/ou de baryum et/ou de magnésium et/ou de zinc et/ou de phosphore ne sont présents qu'à titre d'impuretés. - La teneur massique en oxydes de fer et/ou de titane, Fe203 + TiO2, est inférieure à 0,4 %, de préférence inférieure à 0,3 %, de préférence inférieure à 0,2 %. - La teneur massique d'oxyde de calcium et/ou de strontium et/ou baryum et/ou de magnésium et/ou de zinc est inférieure à 0,15 °/a, de préférence inférieure à 0,1 %. - La teneur massique totale en oxydes de calcium et/ou de strontium et/ou baryum et/ou de magnésium et/ou de zinc, CaO + SrO + BaO + MgO + ZnO, est inférieure à 0,3 %, de préférence inférieure à 0,2 %. La teneur massique totale des « autres espèces oxydes » est inférieure à 1,0 %. Les « autres espèces oxydes » ne sont constituées que par des impuretés et la teneur massique totale des « autres espèces oxydes » est inférieure à 0,6 %, inférieure à 0,5 %, voire inférieure à 0,3 %. La teneur massique en oxyde d'yttrium Y203 est inférieure à 1 (y, de préférence inférieure à 0,5 %, de préférence encore inférieure à 0,4 %, voire inférieure à 0,3 %, voire inférieure à 0,25 %. Suivant un mode de réalisation particulier, l'invention propose un produit réfractaire fondu et coulé comportant, en pourcentages massiques sur la base des oxydes: 92,0% Description détaillée de l'invention Dans un produit fondu et coulé selon l'invention, la forte teneur en zircone ZrO2 permet de répondre aux exigences de haute résistance à la corrosion sans coloration du verre produit ni génération de défauts nuisibles à la qualité de ce verre. Dans un produit obtenu par fusion, Hf02 n'est pas chimiquement dissociable de ZrO2. Dans la composition chimique d'un tel produit, ZrO2+HfO2 désigne donc la teneur totale de ces deux oxydes. Cependant, selon la présente invention, Hf02 n'est pas ajouté volontairement dans la charge de départ. Hf02 ne désigne donc que les traces d'oxyde d'hafnium, cet oxyde étant toujours naturellement présent dans les l 0 sources de zircone à des teneurs généralement inférieures à 2 %. Par souci de clarté, on peut donc désigner indifféremment la teneur en zircone et en traces d'oxyde d'hafnium par Zr02+HfO2 ou par ZrO2, ou encore par « teneur en zircone ». La teneur en oxyde d'hafnium, Hf02 dans un produit selon l'invention est inférieure à 5 %, généralement inférieure à 2 °/o. 15 La présence de silice SiO2 permet notamment la formation d'une phase vitreuse intergranulaire apte à accommoder de manière efficace les variations de volume de la zircone lors de sa transformation allotropique réversible, c'est-à-dire lors du passage de la phase monoclinique à la phase tétragonale. En revanche, l'ajout de silice doit être limité pour obtenir une résistance à la 20 corrosion élevée. De plus, une trop forte teneur en silice pourrait générer des défauts dans le verre par lâcher de pierres (morceaux de produit réfractaire résultant d'une perte de cohésion du produit), ce qui est considéré comme un mauvais comportement à l'application. La présence d'alumine favorise la formation d'une phase vitreuse stable et 25 améliore la coulabilité des produits dans le moule. Une teneur excessive entraîne une instabilité de la phase vitreuse (formation de cristaux), ce qui a un impact négatif sur la faisabilité, en particulier en présence d'oxyde de bore. La teneur massique en alumine doit donc rester inférieure ou égaie à 0,75 %. La présence d'une teneur massique de B203 dans une proportion telle que le 30 rapport A/B des teneurs massiques Al203 / B203 soit inférieur ou égal à 1,70 permet d'augmenter les résistivités électriques. Les oxydes Ta205 et Nb205 ont un effet favorable sur la résistivité électrique. La teneur massique Ta205 doit en particulier être supérieure à 0,3 %. Dans un produit selon l'invention, on considère que les oxydes Na2O et K20 ont des effets similaires. Les oxydes Na2O et K20 ont un effet défavorable sur la résistivité électrique. La teneur massique de Na2O+K20 doit donc être inférieure à 0,7 %. Selon l'invention, la teneur massique de Fe203 + TiO2 est inférieure à 0,55 % et celle de P205 est inférieure à 0,15 %, de préférence inférieure à 0,10 %, de préférence encore inférieure à 0,05 %. En effet, ces oxydes sont connus pour être néfastes et leur teneur doit être de préférence limitée à des traces introduites à titre d'impuretés avec les matières premières. Les « autres espèces oxydes » sont les espèces qui ne sont pas listées ci-dessus, à savoir les espèces autres que ZrO2, Hf2O, SiO2, Al203, 8203, Ta205, Nb205, Na2O, K20, BaO, P205, Fe203 et TiO2. Dans un mode de réalisation, les « autres espèces oxydes » sont limitées à des espèces dont la présence n'est pas particulièrement souhaitée et qui sont généralement présentes à titre d'impuretés dans les matières premières. Classiquement, dans un produit fondu et coulé, les oxydes représentent plus de 98,5 %, plus de 99 %, voire sensiblement 100 % de la masse du produit. Il en est de même dans un produit selon l'invention. Un produit selon l'invention peut être classiquement fabriqué suivant les étapes e) à c) décrites ci-dessous a) mélange de matières premières de manière à former une charge de départ, b) fusion de ladite charge de départ jusqu'à obtention d'une matière en fusion, c) solidification de ladite matière en fusion, par refroidissement, de manière à obtenir un produit réfractaire selon l'invention. A l'étape a), les matières premières sont choisies de manière à garantir les teneurs en oxydes dans le produit fini. A l'étape b), la fusion est de préférence réalisée grâce à l'action combinée d'un arc électrique assez long, ne produisant pas de réduction, et d'un brassage favorisant la réoxydation des produits. Pour minimiser la formation de nodules d'aspect métallique et éviter la formation de fentes ou fendillements dans le produit final, il est préférable d'opérer la fusion dans des conditions oxydantes. Préférentiellement on utilise le procédé de fusion à l'arc long décrit dans le brevet français n° 1 208 577 et ses additions n° 75893 et 82310. Ce procédé consiste à utiliser un four à arc électrique dont l'arc jaillit entre la charge et au moins une électrode écartée de cette charge et à régler la longueur de l'arc pour que son action réductrice soit réduite au minimum, tout en maintenant une atmosphère oxydante au-dessus du bain en fusion et en brassant ledit bain, soit par l'action de l'arc lui-même, soit en faisant barboter dans le bain un gaz oxydant (air ou oxygène, par exemple) ou encore en ajoutant au bain des substances dégageant de l'oxygène telles que des peroxydes ou des nitrates. La fusion peut en particulier s'opérer à une température supérieure à 2300°C, de préférence comprise entre 2400°C et 2500°C. A l'étape c), le refroidissement est de préférence effectué à une vitesse inférieure à 20°C par heure, de préférence à la vitesse d'environ 10°C par heure. Un produit de l'invention ainsi fabriqué est constitué de grains de zircone entourés par une phase vitreuse. La zircone peut être monoclinique pour plus de 80 %, plus de 90 %, plus de 99 % ou sensiblement 100 %, en pourcentage massique. La phase vitreuse peut comporter par exemple plus de 50 %, voire plus de 70 %, de silice, entre 5 % et 20 % de B203 et entre 1 % et 20 % d'alumine, en pourcentages massiques sur la base de la phase vitreuse. La silice, B2O3 et l'alumine peuvent représenter plus de 95 %, plus de 97 %, voire sensiblement 100 % de la masse de la phase vitreuse. Tout procédé conventionnel de fabrication de produits fondus à base de zircone destinés à des applications dans des fours de fusion de verre peut être mis en oeuvre, pourvu que la composition de la charge de départ permette d'obtenir des produits présentant une composition conforme à celle d'un produit selon l'invention. Exemples Les exemples non limitatifs suivants sont donnés dans le but d'illustrer l'invention. Dans ces exemples, on a employé les matières premières suivantes : t0 - de la zircone contenant principalement, en moyenne massique, 98,5 % de ZrO2 + HfO2, 0,2 % de SiO2 et 0,02 % de Na2O, - du sable de zircon à 33 ° de silice, - de l'oxyde de bore de pureté supérieure à 99 %, - de l'oxyde de niobium et de l'oxyde de tantale de pureté supérieure à 99 %. Les matières premières ont été fondues selon le procédé classique de fusion en four à arc puis la matière en fusion a été coulée pour obtenir des blocs de format 220 mm x 450 mm x 150 mm. L'exemple 1 correspond au produit ER1195, commercialisé par Saint-Gobain SEFPRO, et constitue la référence. Pour tous les produits obtenus, l'analyse cristallographique révèle des cristaux de zircone monoclinique entourés d'une phase vitreuse comportant typiquement plus de 70 % de silice. La totalité de la silice ainsi que des autres espèces oxydes à l'exception de la zircone se retrouve dans la phase vitreuse. L'analyse chimique des produits obtenus est donnée dans le tableau 1 ; il s'agit d'une analyse chimique globale moyenne, donnée en pourcentages massiques. Dans le tableau 1 suivant, * indique que l'exemple est en dehors de l'invention, une case vide correspond à une teneur inférieure ou égale à 0,05 % massique. On a extrait sur les différents exemples de blocs réalisés des barreaux cylindriques de produit de 30 mm de diamètre et de 30 mm de hauteur. Ces barreaux ont été soumis à une différence de potentiel de 1 volt à une fréquence de 100 Hertz à respectivement 1500°C ou 1600°C pour réaliser des mesures de résistivité électrique, respectivement « R1500 » et « R1600 ». Tableau 1 Compositions massiques (en pourcentage sur la base des oxydes) ZrO2 5102 B203 AI203 Ta205 Nb205 Na2O A/B R1500 R1600 (n .cm) (O.cm) 1 1* 4,0 1,20 0,3 70 2* 4 5 0 40 0 80 2 00 110 80 4 1 0 40 0 61 107 81 4* 49 036 0.74 069 206 181 134 Complément 5 0 0 49 0 92 0 99 1 88 190 6* à 100 % 5 1 0 38 0 83 ' 0 56 0 40 2 18 197 140 0, 2 imail MI e~ 5,01 0 50 1 1 04 •• ~ 9 5 3 0 27 0 26 0 71 ~-_ 0 96 { 453 283 3 0 6 0 0,49 0 51 1 02 1,04 410 250 . Les résultats montrent que les produits de l'invention testés présentent une résistivité électrique améliorée. Une comparaison des exemples 2* et 3* montre que, en l'absence de dopant (Ta2O5 et/ou Nb2O5), la diminution du rapport A1B entre 2,00 et 1,53 (avec une réduction de la teneur en silice entre 4,5 % et 4,1 %) ne permet pas de poursuivre l'amélioration liée à la diminution du rapport AIB. Une comparaison des exemples 3* et 4* montre au contraire l'effet positif de l'ajout d'un dopant (Nb2O5), associé à une augmentation de la teneur en silice de l0 4,1 % à 4,9 %, en dépit d'une augmentation du rapport AIB. Une comparaison des exemples 5* (ou 6*) et 7, et plus encore une comparaison des exemples 5* (ou 6*) avec l'exemple 8 montre, à teneurs totales en dopant sensiblement identiques, l'effet très positif d'une diminution du rapport AIB. Elle illustre également l'efficacité particulière de Ta2O5. 15 Les exemples 7 et 8 démontrent, à teneur en silice sensiblement constante, l'effet très positif d'une diminution du rapport AIB entre 1,44 et 1,04 et son effet synergique avec le dopant. Une comparaison des exemples 8 et 9 ou des exemples 9 et 10 montre que les performances peuvent être maintenues si le rapport AIB est maintenu, en dépit 20 d'une diminution des teneurs en B2O3, AI2O3, et Ta2O5. Enfin, des mesures ont montré que la résistance à la corrosion par du verre en fusion des produits de l'invention est équivalente à celle de l'exemple 1* de référence. Bien entendu, la présente invention n'est pas limitée aux modes de 25 réalisation des exemples, fournis à des fins illustratives. REVENDICATIONS1. Produit réfractaire fondu et coulé comportant, en pourcentages massiques sur la base des oxydes et pour un total de 100 % des oxydes : ZrO2 + I-If20 : complément à 100 % 4,0% 2. Produit selon ia revendication précédente, dans lequel le rapport A/B est inférieur à 1,50. 20 3. Produit selon la revendication précédente, dans lequel le rapport AIB est inférieur à 1,20. Produit selon l'une quelconque des revendications précédentes, dans lequel Nb2O5 + Ta205 > 0,5 %. 5. Produit selon l'une quelconque des revendications précédentes, dans lequel 25 Nb205 + Ta205